(57)【特許請求の範囲】
【請求項１】
工業用構造または機器または建築構造の封止、格納、防御または隔離、あるいはその組合せを目的とする、弾性ポリマーファブリック組成物の使用方法であって、
前記組成物がポリマーファブリックと結合剤マトリクスを含み、前記ポリマーファブリックが複数のエラストマー繊維を含み、前記組成物は、組成物が上に貼付された場合に、その表面またはその各々の表面の構造的完全性を損なうことなく、前記１つ以上のそれぞれの表面におけるまたはそれに隣接した場所での運動を吸収する特性を有し、
前記結合剤マトリクスが、液体樹脂または結合剤、ポリウレタン、ポリ尿素、アクリル樹脂またはエポキシ樹脂、あるいはそれらの混合物からなる群から選択され、かつ
前記エラストマー繊維が、任意には１つ以上の合成または天然繊維と組合せた状態での、ポリウレタンおよびポリエチレングリコールのブロックコポリマーまたはスパンデックス（エラスタン）からなる群の１つ以上から選択される、使用方法。
【請求項２】
前記ポリマーファブリック組成物は、引張り荷重を除去した後で、それが実質的にその当初の状態に戻るような弾性を有する、請求項１に記載の使用方法。
【請求項３】
前記ポリマーファブリック組成物が、２００％超の弾性を有する、請求項１または２に記載の使用方法。
【請求項４】
前記ポリマーファブリック組成物が、８００％超の弾性を有する、請求項１〜３のいずれか一項に記載の使用方法。
【請求項５】
前記ポリマーファブリック組成物が、横方向および長手方向の両方で同程度の弾性特性を有する、請求項１〜４のいずれか一項に記載の使用方法。
【請求項６】
前記ポリマーファブリック組成物が、可撓性を有する、請求項１〜５のいずれか一項に記載の使用方法。
【請求項７】
前記エラストマー繊維が、前記ポリマーファブリック組成物に対する構造的補強を提供する、請求項１〜６のいずれか一項に記載の使用方法。
【請求項８】
前記エラストマー繊維が、前記ポリマーファブリック組成物に対して引裂強度を提供する、請求項１〜７のいずれか一項に記載の使用方法。
【請求項９】
前記エラストマー繊維が、前記ポリマーファブリック組成物の平面に対し垂直な亀裂伝播に対する耐性を提供する、請求項１〜８のいずれか一項に記載の使用方法。
【請求項１０】
プライマー材料が、前記１つ以上のそれぞれの表面の少なくとも１つに塗布されて、前記１つ以上のそれぞれの表面に対する前記ポリマーファブリック組成物の固定を改善する、請求項１〜９のいずれか一項に記載の使用方法。
【請求項１１】
前記ポリマーファブリック組成物が、化学物質、紫外線またはその他の外的影響に対する耐性を改善するための障壁形成材料でコーティングされる、請求項１〜１０のいずれか一項に記載の使用方法。
【請求項１２】
前記障壁形成材料の弾性が、前記ポリマーファブリック組成物の弾性と一致するように選択される、請求項１１に記載の使用方法。
【請求項１３】
前記結合剤マトリクスが、熱、紫外線または外部触媒が適用されない状態で、周囲温度で硬化する、請求項１〜１２のいずれか一項に記載の使用方法。
【請求項１４】
前記ポリマーファブリック組成物が、−１９６℃の温度で２００％以上の弾性を保持する、請求項１〜１３のいずれか一項に記載の使用方法。
【請求項１５】
請求項１〜１４のいずれか一項に従って弾性ポリマーファブリック組成物を使用するときに、この組成物を生産する方法であって；
ａ）エラストマー繊維を含むポリマーファブリックに対して結合剤マトリクスを適用するステップと；
ｂ）前記結合剤マトリクスを硬化または固化できるようにするステップと；
を含む方法。
【請求項１６】
請求項１〜１４のいずれか一項に従って弾性ポリマーファブリック組成物を使用するときに、この組成物を適用する方法であって、エラストマー繊維を有するポリマーファブリックの連続部分を一つの表面上に設置するステップと、結合剤マトリクスを前記ポリマーファブリックに適用するステップとを含む方法。
【請求項１７】
前記ポリマーファブリックが、巻付けまたは敷込みによって設置され、それに続いて前記結合剤マトリクスが、スプレー、スクイジー、流入、注ぎ込み、または硬化に先立ち前記ポリマーファブリックに含浸させるその他の手段によって適用される、請求項１６に記載の方法。
【請求項１８】
請求項１〜１４のいずれか一項に記載の使用のためのポリマーファブリック組成物の適用方法であって、エラストマー繊維を有するポリマーファブリックの連続部分に結合剤マトリクスを予備含浸させるステップと、後で使用するために前記結果として得られた含浸済みのポリマーファブリックを包装し未硬化状態に保つステップと、前記未硬化の含浸済みのポリマーファブリックを包装から取出しさらなる添加物または加工を必要とせずに硬化できるようにするステップとを含む方法。
【請求項１９】
浴室または水まわりに耐水性目地を提供するために材料シートを接合させるかまたはつなげることを目的とする、もしくは床上、壁上、あるいは壁と床またはコーナーとの間でシートを接合させるためのテープとしての、請求項１〜１４のいずれか一項に記載の使用方法。
【請求項２０】
堤防および格納施設などの基礎をなす部分の、化学物質または化合物による汚染に対する止水材を提供するために、コンクリートまたは基礎材料の目地の保護膜を形成することを目的とする、請求項１〜１４のいずれか一項に記載の使用方法。
【請求項２１】
損失を抑え浸食を防ぐように、貯水槽、放水路、水路またはその他の送水路からの水の漏洩を制御するために、コンクリートまたは基礎材料の目地の保護膜を形成することを目的とする、請求項１〜１４のいずれか一項に記載の使用方法。
【請求項２２】
強風、大雨又はその他の種類の悪天候から保護するおよび／または隔離する連続的な切れ目のないライニングを提供するためのルーフィング材上での、請求項１〜１４のいずれか一項に記載の使用方法。
【請求項２３】
アスベストまたは鉛系塗料などの危険な材料を完全に包み込むかまたはそれに巻付けて、環境への曝露を最小限に抑えることを目的とする、請求項１〜１４のいずれか一項に記載の使用方法。
【請求項２４】
貨物を収納しかつ／または隔離するための、ＬＮＧまたはＬＰＧなどの液体ガスコンテナの内部ライニングとしての、請求項１〜１４のいずれか一項に記載の使用方法。
【請求項２５】
腐食を軽減するために、配管およびその他の機器に巻付けることを目的とする、請求項１〜１４のいずれか一項に記載の使用方法。
【請求項２６】
貯水槽、容器およびタンク内の亀裂にライニングを施して、それらの中身の漏洩を防止することを目的とする、請求項１〜１４のいずれか一項に記載の使用方法。
【請求項２７】
タンクまたは容器の底板とそれが載っている基礎の間に適用することにより、水分が前記タンクまたは容器の下面に浸入してそれを腐食させるのを防止することを目的とする、請求項１〜１４のいずれか一項に記載の使用方法。
【請求項２８】
亀裂全体に直接適用することにより、シールを提供する一方で必要に応じて前記亀裂の動きを可能にすることを目的とする、請求項１〜１４のいずれか一項に記載の使用方法。
【請求項２９】
前記ポリマーファブリックを地下埋設用パイプに巻き付けて、土壌、岩石または腐食による損傷の影響から前記パイプを保護することを目的とする、請求項１〜１４のいずれか一項に記載の使用方法。
【請求項３０】
前記ポリマーファブリック組成物が、４００％超の弾性を有する、請求項１または２に記載の使用方法。
【請求項３１】
前記ポリマーファブリック組成物が、６００％超の弾性を有する、請求項１または２に記載の使用方法。
【発明の詳細な説明】
【技術分野】
【０００１】
本発明は、目地などを封止するのに有用なポリマーファブリック組成物に関する。本発明はさらに、前記ポリマーファブリック組成物の製造方法およびその使用に関する。
【背景技術】
【０００２】
１つ以上の表面上またはそれに隣接してシールまたは封止膜を提供することが望まれる数多くのケースが存在する。特に建築構造または産業構造においては、水分などの浸入を防止するために封止することができるだけでなく、建設材料の通常の膨張および収縮から発生するさまざまな運動を吸収することもできる特性を有するシールまたは封止膜を提供することが所望される場合が多い。このようなケースの例としては、膨張目地またはそれに類するアセンブリの上またはそれに隣接する場合および瀝青フラッシング（ｂｉｔｕｍｅｎ  ｆｌａｓｈｉｎｇ）の適用の場合がある。日常的にそしてさまざまな季節を通して、建物の表面およびその他の建設要素は、通常の加熱および冷却に起因して膨張、収縮する。複数の表面が接触する場合、熱膨張および収縮により誘発される熱応力は構造の亀裂を導く可能性がある。これは、明らかに構造物全体の構造的完全性を損なう。
【０００３】
構造の主目的が危険物質を格納することにある場合、問題はさらに深刻である。例えば、石油用のバルク液体貯蔵タンクは、その充填および放出に際して高度の活動に露呈される。この高度のロードおよびアンロード活動は、タンク基礎のたわみの原因となり得る。タンクの基礎のたわみはそれ自体、タンクの周縁において吸引効果を発生させ、水およびその他の物質をタンクの下側に浸み込ませる可能性がある。経時的に、水の浸み込みは、タンクの基礎の下側の腐食を導く可能性があり、これは周囲の地面や環境の汚染をもたらすばかりでなく、タンク内部に貯蔵されている残りの石油も汚染し得る。
【０００４】
これらのような問題、あるいは実際には封止が必要とされているもののそれぞれの封止面またはそれに隣接して運動が発生するという課題が存在するあらゆるケースの問題を回避するための１つの公知の解決法は、封止面を横断して封止膜を提供することにある。再びタンクの例に言及すると、タンクの周縁を横断してかつその全体にわたって、およびタンクをとり囲む隣接する瀝青基礎上に延在する形で、接着性ならびに可撓性を有する弾性エポキシ化合物で構成された「ブートシール」を設置することが公知であった。さらなる補強のためエポキシ化合物を製織ガラス繊維と結合させることができる。適用されるシールは、１つまたは複数のその製造材料の固有可撓性が、シールを適用すべき１つまたは複数の構造の熱膨張および収縮運動を吸収するのに充分なものであることが前提条件である。
【０００５】
しかしながら、少なくとも一部のケースにおいて、このようなシールの適用は、シールの適用自体が１つ以上のシール適用面に過剰の応力付加を起こし得るという残念な効果があるということがわかった。隣接表面の構造が充分に堅牢なものでない場合、典型的には通常の熱収縮および膨張にすぎないものに由来する過剰の応力付加が、表面に亀裂を導く可能性がある。この亀裂形成は、明らかに、適用されたシールの構造的目的を損なう。
【発明の概要】
【発明が解決しようとする課題】
【０００６】
したがって、隣接する表面間にシールまたは膜を提供できるだけでなく、それぞれの封止面の構造的完全性を損なうことなくこれらの封止面におけるまたはそれに隣接する運動を吸収することもできる製品またはアセンブリに対する必要性が存在する。
【課題を解決するための手段】
【０００７】
本発明の第１の態様によると、工業用構造または機器または建築構造の封止、格納、防御または隔離またはその組合せを目的とした弾性ポリマーファブリック組成物の使用において、前記組成物がポリマーファブリックと結合剤マトリクスを含み、前記ポリマーファブリックが複数のエラストマー繊維を含み、前記組成物は、組成物が上に貼付された場合に、その表面またはその各々の表面の構造的完全性を損なうことなく、前記１つ以上のそれぞれの表面におけるまたはそれに隣接した場所での運動を吸収する特性を有している方法が提供されている。
【０００８】
本発明の一実施形態において、この運動は、通常の熱膨張および収縮活動によりひき起こされる運動である。
【０００９】
好ましい実施形態において、ポリマーファブリック組成物は、引張り荷重を除去した後で実質的にその当初の状態に戻るような弾性を有する。好ましくは、ポリマーファブリック組成物は、２００％超、より好ましくは４００％超、最も好ましくは６００％超の弾性を有する。一実施形態において、ポリマーファブリック組成物は、８００％さらにはそれを超える弾性を有する。本発明の別の実施形態において、ポリマーファブリック組成物は、横方向および長手方向の両方で同程度の弾性特性を有する。
【００１０】
本発明のさらなる実施形態において、ポリマーファブリック組成物は、可撓性特性をも有する。本発明の特に好ましい実施形態において、ポリマーファブリック組成物は、それが貼布されるそのまたは各々の表面に対する接着を可能にするための接着性を有する。
【００１１】
一実施形態において、エラストマー繊維は、繊維が引張り荷重に付された場合に周囲温度で繊維の当初の長さよりも大きい長さまで伸長および／または膨張しかつ引張り荷重を除去した後、実質的に当初の状態に戻り得る任意の天然または合成のポリマーまたはその混合物で構成されていてもよい。
【００１２】
好ましくは、エラストマー繊維はポリマーファブリック組成物に対する構造的補強を提供する。より好ましくは、エラストマー繊維はポリマーファブリック組成物に対して引裂強度を提供する。好ましくは、エラストマー繊維は前記ポリマーファブリック組成物の平面に対し垂直な亀裂伝播に対する耐性を提供する。
【００１３】
結合剤マトリクスの非限定的な例としては、液体樹脂または結合剤、ポリウレタン、ポリ尿素、アクリル樹脂またはエポキシ樹脂またはそれらの組合せがある。本発明において使用可能である適切なエラストマー繊維の非限定的な例としては、任意には１つ以上の合成または天然繊維と組合せた状態でのポリウレタンおよびポリエチレングリコールのブロックコポリマー、例えばナイロン、ポリプロピレンまたはポリウレタンまたはスパンデックス（エラスタン）、Ｌｙｃｅｒａ（登録商標）の１つ以上がある。エラストマー繊維の個々のフィラメントのデニールは、ポリマーファブリックの意図された用途に応じて選択可能である。
【００１４】
本発明のさらなる実施形態においては、プライマー材料が１つ以上のそれぞれの表面の少なくとも１つに塗布されて、１つ以上のそれぞれの表面に対するポリマーファブリック組成物の固定を改善してもよい。
【００１５】
さらなる実施形態においてポリマーファブリック組成物は、化学物質、紫外線またはその他の外的影響に対する耐性を改善するための障壁形成材料でコーティングされていてもよい。好ましくは、障壁形成材料の弾性特性は、ポリマーファブリック組成物の弾性特性と一致するように選択される。
【００１６】
好ましい一実施形態において、結合剤マトリクスは、熱、紫外線または外部触媒が適用されない状態で、周囲温度で硬化する。結合剤マトリクスは望ましくは、同様に弾力性を有しながら優れた可撓性を有する。
【００１７】
さらに好ましい実施形態において、ポリマーファブリック組成物は、低温で弾性特性を保持していてもよい。本発明のポリマーファブリック組成物は、液体窒素温度においてさえ弾性特性を保持し得るということが見出された。−１９６℃で２００％またはそれを超える弾性が観察される。
【００１８】
本発明のさらなる態様によると、上記のように使用するための弾性ポリマーファブリック組成物の生産方法において；
ａ）エラストマー繊維を含む膜に対して結合剤マトリクスを適用するステップと；
ｂ）結合剤マトリクスを硬化または固化できるようにするステップと；
を含む方法が提供されている。
【００１９】
結果として得られるポリマーファブリック組成物は、弾性そして好ましくは可撓性および／または引裂強度という特性を有利にも示す膜である。
【００２０】
本発明のさらなる態様によると、上記のように使用するための弾性ポリマーファブリック組成物の適用方法において、エラストマー繊維を有するポリマーファブリックの連続部分を一つの表面上に設置するステップと結合剤マトリクスをポリマーファブリックに適用するステップとを含む方法が提供されている。一実施形態において、ポリマーファブリックは、巻付けまたは敷込みによって設置されてよく、それに続いて結合剤マトリクスがスプレー、スクイジー、流入、注ぎ込み、あるいは硬化または固化に先立ちポリマーファブリックを飽和させるその他の手段によって適用されてもよい。このような利用分野においては、比較的低い粘度を有する結合剤マトリクスを使用すると有利であるかもしれない。
【００２１】
結果として得られるポリマーファブリック組成物は有利には、表面上に直接接着し、ポリマーファブリック組成物の構造的完全性および強度を損ない得る目地または継ぎ目によって中断されずに、ポリマーファブリック組成物の連続的な単一ユニットを提供し得る。適用されたポリマーファブリック組成物ユニットは有利には、構造または表面にその場で直接貼付することができる。しかしながら、単一のポリマーファブリック組成物ユニットを輸送して適用する場所に到着する前に、任意の適切な形状または構成に予備形成してもよい。したがって本発明は同様に、上記のように使用するための弾性ポリマーファブリックの適用方法において、エラストマー繊維を有するポリマーファブリックの連続部分に結合剤マトリクスを予備含浸させるステップと、後で使用するために結果として得られた含浸済みのポリマーファブリックを包装し未硬化状態に保つステップと、未硬化の含浸済みのポリマーファブリックを包装から取出しさらなる添加物または加工を必要とせずに硬化できるようにするステップとを含む方法をも提供する。
【００２２】
この特定の実施形態においては、パッケージを開封した時点で樹脂の流出およびその後の喪失を回避できるように、適切な粘度を有する結合剤マトリクスを提供することが望ましい。この点において、比較的高い粘度と好ましくは揺変性を有する結合剤マトリクスを使用するのが有利であるかもしれない。
【００２３】
本発明のさらなる態様において、本発明の弾性ポリマーファブリック組成物のさまざまな使用が提供されている。このような使用の非限定的な例としては、以下のものが含まれる；
ａ）浴室または水まわりに耐水性目地を提供するために、材料シートを接合させるかまたはつなげることを目的とする、もしくは床上、壁上、あるいは壁と床またはコーナーの間でシートを接合させるためのテープとしての使用、
ｂ）堤防および格納施設などの基礎をなす部分の、化学物質または化合物による汚染に対する止水材を提供するために、コンクリートまたは基礎材料の目地の保護膜を形成することを目的とする使用、
ｃ）損失を抑え浸食を防ぐように、貯水槽、放水路、水路またはその他の送水路からの水の漏洩を制御するために、コンクリートまたは基礎材料の目地の保護膜を形成することを目的とする使用、
ｄ）強風、大雨又はその他の種類の悪天候（“the elements”）から保護するおよび／または隔離する連続的な切れ目のないライニングを提供するためのルーフィング材上での使用、
ｅ）アスベストまたは鉛系塗料などの危険な材料を完全に包み込むかまたはこれに巻付けて、環境への曝露を最小限に抑えることを目的とする使用、
ｆ）貨物を収納しかつ／または隔離するためのＬＮＧまたはＬＰＧなどの液体ガスコンテナの内部ライニングとしての使用、
ｇ）腐食を軽減するために配管およびその他の機器に巻付けることを目的とする使用、
ｈ）貯水槽、容器およびタンク内の亀裂にライニングを施してそれらの中身の漏洩を防止することを目的とする使用、
ｉ）タンクまたは容器の底板とそれが載っている基礎の間に適用して、水分がタンクまたは容器の下面に浸入してそれを腐食させるのを防止することを目的とする使用、
ｊ）亀裂全体に直接適用して、シールを提供する一方で必要に応じて亀裂が動くのを可能にすることを目的とする使用、
ｋ）ポリマーファブリックが地下埋設用パイプを土壌、岩石または腐食による損傷の影響から保護する、パイプに巻付けることを目的とする使用。
【００２４】
本明細書全体を通して、「含む」（ｃｏｍｐｒｉｓｅまたはｃｏｍｐｒｉｓｉｎｇ）またはそれについての文法的変形形態の使用は、記述されている特徴、整数、ステップまたは構成要素の存在を規定するものとして理解され、具体的に言及されていない１つ以上のその他の特徴、整数、ステップ、構成要素またはその群の存在または付加を排除するものではない。
【発明を実施するための形態】
【００２５】
ここで特定の実施形態および実施例を基準にして本発明について記述することが適切である。これらの実施形態および実施例は、単なる一例にすぎず、本発明の範囲を限定するものとしてみなされるべきではない。当業者には明白であると考えられる通りの、記載されている発明に対する変形形態は、本発明の範囲内に入るものと理解される。同様にして、本発明は、本書中に明示的に記されていない分野においても利用可能であり、一部の利用分野が具体的に記述されていないという事実を、本発明の全体的な利用可能性を限定するものとみなすべきではない。
【００２６】
一実施形態において、本発明のポリマーファブリック組成物は、結合剤マトリクスと複数のエラストマー繊維の組合せを含む。好ましい実施形態において、エラストマー繊維はポリウレタンおよびポリエチレングリコールから生産され剛性および可撓性セグメントで構成されたコポリマー繊維として提供される。エラストマー繊維は、エラストマーファブリックの一部分などの膜の形で提供される。エラストマーファブリックの非限定的な例は、スパンデックス（エラスタン）およびＬｙｃｒａ（登録商標）、Ｅｌａｓｐａｎ（登録商標）、Ｄｏｒｌａｓｔａｎ（登録商標）およびＬｉｎｅｌ（登録商標）などの登録商標（ｐｒｏｐｒｉｅｔａｒｙ  ｔｒａｄｅ  ｍａｒｋ）で販売されている変形形態である。
【００２７】
従来、これらの種類のエラストマー繊維およびファブリックは、専らファッションまたはアパレル業界において、衣類およびさまざまな衣料品の製造のために使用されてきた。エラストマー繊維は衣料産業に大きな変革をもたらしたかもしれないが、今までこれらの種類のファブリックは工業において有用な利用分野を見出せておらず、このような利用分野における適合性について考慮されてはいなかった。
【００２８】
エラストマー繊維は、ファブリック織物の全組成の少なくともわずかな百分率でエラストマー繊維が存在する製織ファブリックまたは膜の一部分の形で提供される。望ましくは、このファブリックまたは膜は、特定の利用分野に適した任意のサイズおよび形状で提供可能である。このようにして、以下で論述するように、最終的ポリマーファブリック組成物を単一の連続的構成要素として利用することができる。
【００２９】
膜の一部分は、結合剤マトリクスと組合わされる。結合剤マトリクスは液体形状で提供され、膜に塗布される。結合剤マトリクスの塗布は、膜上に液体を塗装するのと同程度に簡単であり得る。
【００３０】
結合剤マトリクスは、それが固体形状にひとたび硬化または固化された時点で可撓性を提供し得るあらゆる適切な液体樹脂の形で提供される。適切な結合剤マトリクスの非限定的な例としてはポリウレタンおよびエポキシ樹脂がある。結合剤マトリクスは、ひとたび固体形状に固化した時点で、好ましくは優れた可撓性特性を有する。
【００３１】
結合剤組成物を適切に選択することにより結合剤マトリクスの硬化時間を大幅に変動させてもよい。好ましい硬化時間は、３０分〜２４時間の範囲内にある。
【００３２】
さらに、結合剤組成物の選択を通して結合剤マトリクスの作業性（可使時間）を変動させてもよい。所望される作業性は、問題となっている特定の利用分野に応じて異なり、好ましくは１０分〜１時間の範囲内にある。
【００３３】
膜に対する結合剤マトリクスの塗布およびそれに続く結合剤マトリクスの硬化作業によりポリマーファブリック組成物が形成される。ポリマーファブリック組成物は有利には、可撓性および弾性の両方の性質を有する。さらに、構成要素の組合せは、最終的ポリマーファブリック内に有意な引裂強度を付与し得る。本発明のポリマーファブリック組成物は、熱固化性エラストマーなどの従来のエラストマー材料とは無比の引裂強度を示すことが見出された。結合剤マトリクス内部にエラストマー繊維を有する製織膜の組合せが結合剤マトリクスに補強を提供し、こうして有利には、このような補強を全く有していない材料より大きい引裂強度をもつ製品が得られる。
【００３４】
選択された結合剤マトリクスに応じて、ポリマーファブリック組成物は同様に接着性を有し、直接表面上へのまたは２つ以上の隣接する表面を横断したポリマーファブリック組成物の固定を補助するかもしれない。
【００３５】
ポリマーファブリック組成物のこれらの特性により、ファブリックは、数多くの工業的利用分野向けに、詳細には、以上で論述した通り表面間に封止を提供することが所望されるもののそれぞれの封止面またはそれに隣接して運動が発生するという課題が存在する状況下において適切なものとなっている。ポリマーファブリック組成物は、ひとたびそれぞれの表面に接着された時点で通常の熱膨張および収縮に応えて屈曲できるのみならず、同時に伸縮する。その結果、ファブリックポリマー組成物は隣接する表面間に適切かつ十分なシールを提供できる一方、表面自体に対してまたはそれらの上に応力付加をひき起こすことは全くない。すなわち、このポリマーファブリック組成物は、表面自体の通常の膨張および収縮に合せて動くことができ、その結果、ポリマーファブリック組成物が適用された表面に応力を付加したりまたは亀裂を発生させたりせずに表面間に適切な封止をもたらす。
【００３６】
ポリマーファブリック組成物の好ましい適用方法からも利点が達成される。瀝青フラッシングテープの適用などの公知の封止適用においては、表面を横断して複数のフラッシングテープ区分を設置して適切なシールを提供するのが標準的である。しかしながら、２つ以上の接合箇所または隣接表面が存在する場合、表面を横断して分離したテープ部分を適用して、シール全体を完成させる必要がある。この適用方法は必然的にテープの接合箇所および重複部分を生み出す。接合箇所はそれ自体、潜在的に仕上ったシール全体の中に構造的脆弱性を導く可能性があり、また、通常の熱収縮および膨張に由来する表面の応力付加に寄与する可能性もある。
【００３７】
一定長の分離したテープの適用とは対照的に、本発明のポリマーファブリック組成物は有利にも、シール全体の構造的完全性を損なう接合箇所または割れ目が一切無い単一の連続ユニットとして提供され適用され得る。ポリマーファブリック組成物の好ましい適用方法には、内部に製織されたエラストマー繊維を有する。製織ファブリックまたは膜の単一の連続部分を提供するステップが含まれる。このファブリック部分は形状および構成面で、シールを適用すべき部分に匹敵している。すなわち、この形状および構成は、最終的シールの適用部分全体に一致する。
【００３８】
単一の連続ファブリック部分は、封止を必要とする１つまたは複数の表面上に設置される。その後このファブリック部分上に直接適切な結合剤マトリクスが適用される。結合剤マトリクスは、所望の表面への接着を可能にするのに必要な接着性を有するように選択してもよいことから、このファブリック部分に対する結合剤マトリクスの適用により結果として得られたポリマーファブリック組成物を１つまたは複数の表面に接着することが可能となる。
【００３９】
この適用方法は有利にも、所望の部位における直接的適用を可能にする。さらに、結合剤マトリクスは、表面上のシールとして最終的ポリマーファブリック組成物を固化させるために特殊な硬化プロセスまたはプライマーの塗布を一切必要としないような形で選択される。すなわち、結合剤マトリクスは、ひとたび製織ファブリック部分に適用された時点で、いかなる特殊な硬化方法またはさらなる製品の適用も無く固化または硬化する。これは、温かい場合には粘性で容易に変形でき冷たい場合に脆性を示すゴムなどの従来使用されているエラストマーと好対照を成す。このような状態では、優れた弾性レベルをもつ物品を作るためにそれを使用することはできず、いずれにせよ、自然の状態に放置された場合、それは最終的に崩壊することになる。ゴムは、優れた弾性および可撓性特性を達成するために加硫またはその他の硬化方法による処理を必要とする。このような処理方法は、本発明の利用分野においては、全く不要である。さらに、ゴムなどのエラストマーは、低い接着性を有するかまたは全く接着性を有さず、多くの場合、表面上に直接付着させるには不適当である。
【００４０】
上述のような直接的適用は、ポリマーファブリック組成物の好ましい適用方法であるが、所望の場所への輸送および設置に先立って工場調製ユニットとしてポリマーファブリック組成物を製造することもまた、本発明の範囲内に入る。製織ファブリック部分は、以上で記述した通り、所望の最終的シールの形状およびサイズに匹敵する形状およびサイズに切抜かれるかまたはその他の要領で提供される。完成したシールの適用が意図されている１つまたは複数の構造の寸法および構成を複製する金型またはその他の適切な構造の上にファブリック部分を配置することができる。結合剤マトリクスは、上述の通りにファブリック部分に適用されて、継ぎ目または接合箇所の無い単一の連続的要素としてポリマーファブリック組成物の最終ユニットを作り上げる。有利にも、予備形成されたユニットは例えばホイル内に包装されて、結合剤マトリクスを未硬化状態に保つ。
【００４１】
この単一の予備形成されたポリマーファブリック組成物ユニットは次に必要に応じて１つまたは複数の表面まで輸送され、例えばポリマーファブリック組成物ユニットをその製造において使用されたものと同じまたは類似の材料を用いて所定の場所に接着させることなどによって、これに適用され得る。一例として、ポリマーファブリック組成物を製造する上で用いられる結合剤マトリクスを１つまたは複数の表面に適用し、その上にプレハブポリマーファブリック組成物ユニットを設置することができる。表面に適用される結合剤マトリクスおよびプレハブユニットの性質は、その間にボンディングが存在し、上述のように部位に直接製織ファブリックおよび結合剤マトリクスが適用された場合と同じ連続した封止構造を作り出すようなものである。
【００４２】
したがって、本発明のポリマーファブリック組成物が、今まで他のいずれの製品、詳細には隣接する表面間のシールの生成において使用される製品においても達成されたことのない弾性、可撓性および引裂強度の特徴を有利にも示す便利な製品を提供することは明らかである。さらに本発明は同様に、各表面内および各表面間の運動を吸収するシールを表面上または表面間に容易かつ効率良く作り出すためのポリマーファブリック組成物の簡便な製造および適用方法をも提供している。
【００４３】
さらに、本発明のポリマーファブリック組成物が広範囲の利用分野において有用であることは明白である。特に注目に値するのは、封止、格納、防御および隔離およびそれらの組合せを必要とする利用分野である。以下の実施例は、本発明のポリマーファブリック組成物の有用な利用分野を示している：
ａ）ポリマーファブリック組成物は、材料シートを接合させるかまたはつなげることを目的として、浴室または水まわりに耐水性目地を提供するために使用してもよい。ポリマーファブリック組成物は、同様に、床上、壁上、あるいは壁と床またはコーナーの間でシートを接合させるためのテープの形で使用されてもよい。
ｂ）ポリマーファブリック組成物は、堤防および格納施設などの基礎をなす部分の、化学物質または化合物による汚染に対する止水材を提供するために、コンクリートまたは基礎材料の目地の保護膜を形成することを目的として使用してもよい。
ｃ）ポリマーファブリック組成物は、損失を抑え浸食を防ぐように、貯水槽、放水路、水路またはその他の送水路からの水の漏洩を制御するために、コンクリートまたは基礎材料の目地の保護膜を形成することを目的として使用してもよい。
ｄ）ポリマーファブリック組成物は、要素から保護するおよび／または隔離する連続的な切れ目のないライニングを提供するためのルーフィング材上で使用してもよい。
ｅ）ポリマーファブリック組成物は、アスベストまたは鉛系塗料などの危険な材料を完全に包み込むかまたはこれに巻付けて、環境への曝露を最小限に抑えることを目的として使用してもよい。
ｆ）ポリマーファブリック組成物は、貨物を収納しかつ／または隔離するためのＬＮＧまたはＬＰＧなどの液体ガスコンテナの内部ライニングとして使用してもよい。
ｇ）ポリマーファブリック組成物は、腐食を軽減するために配管およびその他の機器に巻付けることを目的として使用してもよい。
ｈ）ポリマーファブリック組成物は、貯水槽、容器およびタンク内の亀裂にライニングを施してそれらの中身の漏洩を防止することを目的として使用してもよい。
ｉ）ポリマーファブリック組成物は、タンクまたは容器の底板とそれが載っている基礎の間に適用して、水分がタンクまたは容器の下面に浸入してそれを腐食させるのを防止することを目的として使用してもよい。
ｊ）ポリマーファブリック組成物は、亀裂全体に直接適用して、シールを提供する一方で必要に応じて亀裂が動くのを可能にすることを目的として使用してもよい。
ｋ）それが地下埋設用パイプを土壌、岩石または腐食による損傷の影響から保護し、パイプに巻付けることを目的として使用してもよい。
【実施例】
【００４４】
以下の実施例は、本発明に係るポリマーファブリック組成物の使用を記述し、本発明を例示するように意図されている。実施例は、本発明の範囲をいかなる形であれ限定するものとみなされてはならない。
【００４５】
実施例１
９１％のＴａｃｔｅｌ（登録商標）ナイロン／９％のＬｙｃｒａ（登録商標）ファブリック織物（２２５ｇ／ｍ２）とＭＤＩ（メチレンジフェニルジイソシアネート）から誘導されたポリウレタン結合剤マトリクスとを含むポリマーファブリックを、水が漏出していたコンクリート製貯水槽構造内の亀裂の上に直接適用した。ポリマーファブリック組成物は有効なシールを提供すると同時に、コンクリート表面が通常の膨張および収縮による運動を続けることも可能にした。この有利な特性は、進行する収縮または運動により新たな場所で別の亀裂が発生する可能性のあるシーラントを用いた亀裂の直接的注入と好対照をなす。
【００４６】
実施例２
基礎下を湿潤空気が流動するのを有効に妨げるために石油精製所のタンクのブートシールとして、９０％のナイロン／１０％のエラスタンファブリック織物とＭＤＩ（メチレンジフェニルジイソシアネート）から誘導されたポリウレタン結合剤マトリクスとを含むポリマーファブリックを使用した。ポリマーファブリック組成物ブートシールが無い場合、湿潤空気が浸入して、結果としてタンクの腐食そして最終的には破損をもたらす場合がある。
【００４７】
実施例３
９１％のポリプロピレン／９％のエラスタンファブリック織物（２５０ｇ／ｍ２）または９１％のＴａｃｔｅｌ（登録商標）ナイロン／９％のＬｙｃｒａ（登録商標）ファブリック織物（２７５ｇ／ｍ２）と、ＭＤＩ（メチレンジフェニルジイソシアネート）またはＴＤＩ（トルエンジイソシアネート）から誘導されたポリウレタン結合剤マトリクスとを含むポリマーファブリック組成物を調製した。
【００４８】
コンクリート製ワイン発酵タンクの内部を封止するために、ポリマーファブリック組成物を使用した。タンクのコーナーは当初ボンディングされていたが、これはその後膨張運動の力に起因して亀裂を発生させた。ポリマーファブリック組成物は有効なシールを提供すると同時に、タンクのコーナーにおける表面が膨張および収縮による運動を続けることができるようにした。
【００４９】
実施例４
屋内水タンク内の乾燥目地および亀裂から水が流れ出していた。９１％のＴａｃｔｅｌ（登録商標）ナイロン／９％のＬｙｃｒａ（登録商標）ファブリック織物（２２５ｇ／ｍ２）とＭＤＩ（メチレンジフェニルジイソシアネート）から誘導されたポリウレタン結合剤マトリクスとを含むポリマーファブリックを適用することで、亀裂を封止したが、タンクの壁が膨張および収縮による運動を続けることができるようにした。
【００５０】
実施例５
９１％のＴａｃｔｅｌ（登録商標）ナイロン／９％のＬｙｃｒａ（登録商標）ファブリック織物（２２５ｇ／ｍ２）とＭＤＩ（メチレンジフェニルジイソシアネート）から誘導されたポリウレタン結合剤マトリクスとを含むポリマーファブリック組成物を、コンクリートの浸入出可能な部分の膨張目地に適用して、腐食性化学物質が下にある土壌内に入り基層を汚染または損傷するのを防止した。
【００５１】
実施例６
９０％のナイロン／１０％のエラスタンファブリック織物（２７０ｇ／ｍ２）とＭＤＩ（メチレンジフェニルジイソシアネート）から誘導されたポリウレタン結合剤マトリクスとを含むポリマーファブリック組成物を使用して、堤防壁内の恒久固定具としてのパイプと実際にその内部を流体が流れるパイプとの間の部分を封止し、こうして堤防内の液体があふれて堤防の外側に流れ出るのを防ぐ。